(57)【要約】【課題】押出法、真空圧空成形法、金型内一体射出成形法などによって難接着性材料であるポリオレフィン系樹脂基材に接着可能な、耐引っかき性に優れた装飾積層シートを提供する。【解決手段】本開示による装飾積層シートは、表面層、意匠層、およびプロピレン単位を８５質量％以上有するポリマーを含有する接着層をこの順で含む。【選択図】図１Ａ
2014124940.tif 000002
【特許請求の範囲】
【請求項１】
表面層、意匠層、およびプロピレン単位を８５質量％以上有するポリマーを含有する接着層をこの順で含む、装飾積層シート。
【請求項２】
前記意匠層が金属層を含む、請求項１に記載の装飾積層シート。
【請求項３】
前記表面層の厚さが１〜１００μｍであり、前記接着層の厚さが１５〜１０００μｍである、請求項１または２のいずれかに記載の装飾積層シート。
【請求項４】
前記接着層がプロピレンホモポリマーからなる、請求項１〜３のいずれか一項に記載の装飾積層シート。
【請求項５】
前記接着層がカーボンブラックを含む、請求項１〜４のいずれか一項に記載の装飾積層シート。
【請求項６】
ＪＩＳ  Ｋ５６００−５−４に準拠して、前記接着層をガラス板の表面に向けて前記装飾積層シートを前記ガラス板の上に固定し、６００ｍｍ／分の速度で表面層を引っかいたときの鉛筆硬度が２Ｂ以上である、請求項１〜５のいずれか一項に記載の装飾積層シート。
【請求項７】
ＪＩＳ  Ｋ７１６１に準拠して、幅５０ｍｍの試料を用意し、つかみ間隔１００ｍｍ、引張速度２００ｍｍ／分、引張距離２ｍｍと３ｍｍの間で測定した時の前記接着層を構成する材料の引張弾性率が３５０〜１０００Ｎ／ｍｍ２である、請求項１〜６のいずれか一項に記載の装飾積層シート。
【請求項８】
基材と、前記基材の表面に適用された請求項１〜７のいずれか一項に記載の装飾積層シートとを含む構造体。
【請求項９】
請求項１〜７のいずれか一項に記載の装飾積層シートを用意し、
前記装飾積層シートを真空圧空成形により基材に適用して、前記装飾積層シートおよび前記基材が一体化された構造体を形成することを含む、構造体の製造方法。
【請求項１０】
請求項１〜７のいずれか一項に記載の装飾積層シートを用意し、
前記装飾積層シートの上に熱可塑性材料を押し出して、または金型内で射出成形して、前記装飾積層シートおよび前記熱可塑性材料が一体化された構造体を形成することを含む、構造体の製造方法。
【発明の詳細な説明】
【技術分野】
【０００１】
本開示は、装飾積層シート、装飾積層シートを含む構造体およびその製造方法に関する。
【背景技術】
【０００２】
押出法、真空圧空成形法、金型内一体射出成形法などに使用可能なクロムメッキ代替フィルムが、有害なクロムメッキ処理を省略するために必要とされている。また、クロムメッキ代替フィルムを自動車のベルトラインモールディングの押出に使用することができれば、ステンレススチールの使用量削減による部品の軽量化が可能となり、また、金属／樹脂混合廃棄物の問題も生じない。塗装代替フィルムは、ＶＯＣ（揮発性有機化合物）およびスプレーミストがないことから作業環境の改善に有効である。
【０００３】
ポリオレフィンは、軽量、安価および無害であるため、自動車部品用の樹脂として最も有望である。しかしながら、ポリオレフィン系樹脂、特にポリプロピレン系樹脂は、塗料、金属、フィルムなどを適用することが難しい、難接着性材料であるといわれている。
【０００４】
真空圧空成形法および金型内一体射出成形法はこれらの装飾フィルムまたはシートの適用方法として一般的になりつつある。深絞りされた三次元形状物を完全に覆うためにはこれらの成形法を用いる必要があり、従来のように手作業でこのような三次元形状物に装飾フィルムまたはシートを適用することはできない。
【０００５】
特許文献１（特許第３８５１５２３号）は、「透明な熱可塑性樹脂フィルム、金属層、接着剤層および熱可塑性樹脂フィルムをこの順で有し、該透明な熱可塑性樹脂フィルムがベンゼン環とシクロヘキサン環とを主鎖に有するポリエステル系高分子化合物、または、ベンゼン環とナフタレン環とを主鎖に有するポリエステル系高分子化合物により構成されていることを特徴とする立体成形用金属光沢シート」を記載している。
【０００６】
特許文献２（特開２００６−３４１３８８号公報）は、「１）熱可塑性樹脂フィルム層と２）金属蒸着層または、金属薄膜細片と結着樹脂を含有し金属調の光沢を有する高輝性インキ層を有する装飾層と３）支持基材樹脂層とを有する熱成形用積層シートを（Ｔ１−２０）℃〜（Ｔ２＋３５）℃の成形温度で成形することを特徴とする熱成形用積層シートの成形方法。但し、Ｔ１は熱可塑性樹脂フィルム層の軟化温度と支持基材樹脂層の軟化温度の高い方の温度であり、Ｔ２は熱可塑性樹脂フィルム層の軟化温度と支持基材樹脂層の軟化温度の低い方の温度である」方法を記載している。
【先行技術文献】
【特許文献】
【０００７】
【特許文献１】特許第３８５１５２３号公報
【特許文献２】特開２００６−３４１３８８号公報
【発明の概要】
【発明が解決しようとする課題】
【０００８】
塗装代替フィルム、クロムメッキ代替フィルムなどの装飾フィルムまたはシートの耐引っかき性を高めることが常に望まれている。特に、クロムめっきまたはステンレススチールは高い耐引っかき性を有することから、自動車のドアノブなどの機械的接触の機会が多い部品に使用される。そのため、クロムメッキ代替フィルムにはより高い耐引っかき性が要求される。
【０００９】
本開示は、押出法、真空圧空成形法、金型内一体射出成形法などによって難接着性材料であるポリオレフィン系樹脂基材に接着可能な、耐引っかき性に優れた装飾積層シートを提供する。また、当該装飾積層シートを含む構造体およびその製造方法を提供する。
【課題を解決するための手段】
【００１０】
本開示の一実施態様によれば、表面層、意匠層、およびプロピレン単位を８５質量％以上有するポリマーを含有する接着層をこの順で含む、装飾積層シートが提供される。
【００１１】
本開示の別の実施態様によれば、基材と、前記基材の表面に適用された上記装飾積層シートとを含む構造体が提供される。
【００１２】
本開示の別の実施態様によれば、上記装飾積層シートを用意し、前記装飾積層シートを真空圧空成形により基材に適用して、前記装飾積層シートおよび前記基材が一体化された構造体を形成することを含む、構造体の製造方法が提供される。
【００１３】
本開示の別の実施態様によれば、上記装飾積層シートを用意し、前記装飾積層シートの上に熱可塑性材料を押し出して、または金型内で射出成形して、前記装飾積層シートおよび前記熱可塑性材料が一体化された構造体を形成することを含む、構造体の製造方法が提供される。
【発明の効果】
【００１４】
本開示によれば、プロピレン単位を８５質量％以上有するポリマーを含有する接着層によって、装飾積層シート全体の耐引っかき性が高まるため、難接着性材料であるポリオレフィン系樹脂基材に接着可能な高い耐引っかき性を有する装飾積層シートを得ることができる。
【００１５】
なお、上述の記載は、本発明の全ての実施態様および本発明に関する全ての利点を開示したものとみなしてはならない。
【図面の簡単な説明】
【００１６】
【図１Ａ】本開示の一実施態様による装飾積層シートの断面図である。
【図１Ｂ】本開示の別の実施態様による装飾積層シートの断面図である。
【図２】本開示の一実施態様による構造体の概略断面図である。
【図３】真空加熱圧着装置を用いて装飾積層シートを基材に適用する工程を模式的に説明する図である。
【発明を実施するための形態】
【００１７】
以下、本発明の代表的な実施態様を例示する目的でより詳細に説明するが、本発明はこれらの実施態様に限定されない。
【００１８】
本開示の一実施態様による装飾積層シートは、表面層、意匠層、およびプロピレン単位を８５質量％以上有するポリマーを含有する接着層をこの順で含む。
【００１９】
図１Ａに、本開示の一実施態様による装飾積層シート１０の断面図を示す。装飾積層シート１０は、表面層１１、意匠層１２および接着層１３を含む。装飾積層シート１０は、任意の要素としてバルク層、接合層などの追加層をさらに含んでもよい。例えば、図１Ｂに示す本開示の別の実施態様の装飾積層シート１０は、意匠層１２と接着層１３の間に、これらの層を接合する接合層１４を有する。表面層および接着層が装飾積層シートの最外層に位置することを条件として、装飾積層シートの層の数、種類、配置などは、上記に限られない。いくつかの実施態様では、装飾積層シートは、上記表面層、意匠層、および接着層からなる、あるいは上記表面層、意匠層、意匠層と接着層を接合する接合層、および接着層からなる。
【００２０】
表面層として、様々な樹脂、例えば、ポリメチルメタクリレート（ＰＭＭＡ）を含むアクリル樹脂、ポリウレタン、エチレン／テトラフルオロエチレン共重合体（ＥＴＦＥ）、ポリフッ化ビニリデン（ＰＶＤＦ）、メチルメタクリレート／フッ化ビニリデン共重合体（ＰＭＭＡ／ＰＶＤＦ）などのフッ素樹脂、ポリ塩化ビニル（ＰＶＣ）、ポリカーボネート（ＰＣ）、ポリエチレン（ＰＥ）、ポリプロピレン（ＰＰ）などのポリオレフィン、ポリエチレンテレフタレート（ＰＥＴ）、ポリエチレンナフタレートなどのポリエステル、エチレン／アクリル酸共重合体（ＥＡＡ）およびそのアイオノマー、エチレン／アクリル酸エチル共重合体、エチレン／酢酸ビニル共重合体などの共重合体が使用できる。耐候性に優れていることから、アクリル樹脂、ポリウレタン、フッ素樹脂およびポリ塩化ビニルが好ましく、耐擦傷性に優れており、廃棄物として焼却したり埋め立てたりする際の環境負荷が小さいことから、アクリル樹脂およびポリウレタンがより好ましい。
【００２１】
表面層は、装飾積層シートに含まれる意匠層、任意の構成要素であるバルク層、接合層などの上に樹脂組成物をコーティングして形成することができる。あるいは、別のライナー上に樹脂組成物をコーティングして表面層フィルムを形成し、接合層を介して、意匠層、バルク層などの上に、そのフィルムをラミネートすることもできる。意匠層、バルク層などが、ライナー上に形成された表面層フィルムに対して接着性を有する場合は、接合層を介さず直接これらの層に表面層フィルムをラミネートすることもできる。例えば、表面層フィルムは、反応性ポリウレタン組成物などの樹脂材料を、ナイフコート、バーコート、ブレードコート、ドクターコート、ロールコート、キャストコートなどによってライナーなどにコーティングし、必要に応じて加熱硬化することによって、形成することができる。
【００２２】
反応性ポリウレタン組成物は一般にポリオールと架橋剤を含む。ポリオールとして、例えば、アクリルポリオール、ポリカプロラクトンジオールなどのポリエステルポリオール、シクロヘキサンジメタノールカーボネート、１，６−ヘキサンジオールカーボネートなどのポリカーボネートポリオール、ポリエチレングリコール、ポリプロピレングリコールなどのポリエーテルポリオールなどが使用できる。架橋剤として、ヘキサメチレンジイソシアネート、イソホロンジイソシアネート、トリレンジイソシアネート、メチレンビス（４−フェニルイソシアネート）、４，４’−メチレンビスシクロヘキシルジイソシアナート（水添ＭＤＩ、Ｈ１２ＭＤＩなどとも呼ばれる）、それらのビュレット体、イソシアヌレート体またはアダクト体などのポリイソシアネートなどが使用できる。反応性ポリウレタン組成物は、水系であっても溶剤系であってもよい。水系の場合、ポリカルボジイミド、アジリジン、オキサゾリンなどによって更に架橋することもできる。水系であればポリカーボネート系とポリカルボジイミド、４，４’−メチレンビスシクロヘキシルジイソシアナートおよび／またはアジリジン、溶剤系であればポリエステル系および／またはグリコール系とイソホロンジイソシアネート、イソホロンジイソシアネート三量体（イソシアヌレート体）および／または４，４’−メチレンビスシクロヘキシルジイソシアナートの組み合わせが特に好ましい。
【００２３】
表面層として、押出、延伸などによってあらかじめフィルム状に形成されたものを使用してもよい。このようなフィルムは接合層を介して、意匠層、バルク層などにラミネートすることができる。あるいは、意匠層、バルク層などが、このようなフィルムに対して接着性を有する場合は、接合層を介さず直接これらの層にフィルムをラミネートすることもできる。平坦性の高いフィルムを使用することで、より表面平坦性の高い外観を構造物に与えることができる。また、表面層を他の層と多層押し出しすることによって形成することもできる。アクリルフィルムとしては、ポリメチルメタアクリレート（ＰＭＭＡ）樹脂、ポリアクリル酸ブチル樹脂、エチレン／アクリル共重合体樹脂、エチレン酢酸ビニル／アクリル共重合体樹脂などを用いることができる。アクリルフィルムは透明性に優れ、熱や光に強く、屋外で使用しても退色や光沢変化が生じにくい。また、可塑剤を使用せずとも耐汚染性に優れ、しかも成形加工性に優れ深絞り加工できるという特性を有する。特にＰＭＭＡを主成分とするものが好ましい。
【００２４】
表面層の厚さは様々であってよいが、一般に、約１μｍ以上、約５μｍ以上、または約１０μｍ以上、約１００μｍ以下、約８０μｍ以下、または約５０μｍ以下である。複雑な形状の基材に対して装飾積層シートを適用する場合、表面層は薄い方が形状追従性の観点から有利であり、例えば、約８０μｍ以下、または約５０μｍ以下であることが望ましい。一方、構造体に高い耐光性および／または耐候性を付与する場合、表面層は厚い方が有利であり、例えば約５μｍ以上、または約１０μｍ以上であることが望ましい。本開示によれば、表面層が約１００μｍ以下と比較的薄く、表面層単独では十分な耐引っかき性を示さない場合であっても、接着層の組成に起因して装飾積層シート全体で高い耐引っかき性が達成されるため、装飾積層シートを薄くすることができる。
【００２５】
表面層は、必要に応じて、ベンゾトリアゾール、Ｔｉｎｕｖｉｎ１１３０（ＢＡＳＦ社製）などの紫外線吸収剤、Ｔｉｎｕｖｉｎ２９２（ＢＡＳＦ社製）などのヒンダードアミン光安定化剤（ＨＡＬＳ）などを含んでもよい。紫外線吸収剤、ヒンダードアミン光安定化剤などを用いることによって、装飾積層シートが意匠層などに含まれる着色材の、特に紫外線などの光に対する感受性が比較的高い有機顔料の、変色、退色、劣化などを有効に防止することができる。表面層はハードコート材、光沢付与剤などを含んでもよく、追加のハードコート層を有してもよい。表面層は、目的とする外観を提供するために、透明であってもよく、半透明または不透明であってもよい。表面層が透明であることが有利である。
【００２６】
意匠層として、塗装色、金属色などを呈するカラー層、木目、石目などの模様や、ロゴ、絵柄などを構造体に付与するパターン層などが挙げられる。例えばカラー層として、酸化チタン、カーボンブラック、黄鉛、黄色酸化鉄、ベンガラ、赤色酸化鉄などの無機顔料、フタロシアニンブルー、フタロシアニングリーンなどのフタロシアニン系顔料、アゾレーキ系顔料、インジゴ系顔料、ペリノン系顔料、ペリレン系顔料、キノフタロン系顔料、ジオキサジン系顔料、キナクリドンレッドなどのキナクリドン系顔料などの有機顔料、アルミニウムフレーク、蒸着アルミニウムフレーク、金属酸化物被覆アルミニウムフレーク、着色アルミニウムフレークなどのアルミ光輝材、フレーク状の、酸化チタン、酸化鉄などの金属酸化物で被覆されたマイカおよび合成マイカなどのパール光輝材などの顔料がバインダー樹脂に分散されたものを使用することができる。パターン層として、印刷されたパターンを有するフィルム、シート、金属箔などを使用することができる。意匠層の厚さは様々であってよく、一般に、約５μｍ以上、約１０μｍ以上、または約２０μｍ以上、約３００μｍ以下、約２００μｍ以下、または約１００μｍ以下とすることができる。
【００２７】
意匠層を、装飾積層シートの他の層の上に蒸着、スパッタなどによって形成されたインジウム、スズ、クロムなどの金属を含む金属層とすることもできる。このような金属層は高い光沢を有するためクロムメッキ代替フィルムなどに好適に使用される。この場合は、意匠層の厚さを、約５ｎｍ以上、約１０ｎｍ以上、または約２０ｎｍ以上、約１０μｍ以下、約５μｍ以下、または約２μｍ以下とすることができる。
【００２８】
接着層はプロピレン単位を約８５質量％以上有するポリマーを含有する。接着層を構成するポリマーがプロピレン単位を約９０質量％以上有することが好ましく、約９５質量％以上有することがより好ましい。理論に拘束されるわけではないが、プロピレン単位の含有量が約８５質量％以上であることにより接着層の剛性が高まり、使用者の爪、自動車の鍵などにより装飾積層シート表面に外部から力が加わったときに、その力による変形に対して装飾積層シート全体で抵抗性を示すため、装飾積層シートの耐引っかき性が向上すると考えられる。
【００２９】
プロピレン単位を有するポリマーとして、プロピレンホモポリマー、エチレン／プロピレン共重合体、プロピレン／α−オレフィン共重合体（例えばプロピレン／１−ブテン共重合体、プロピレン／１−オクテン共重合体）、エチレン／プロピレン／α−オレフィン共重合体（例えばエチレン／プロピレン／１−ブテン共重合体、エチレン／プロピレン／１−オクテン共重合体）などのプロピレン含有共重合体、およびプロピレンホモポリマーと他のゴム状共重合体とのブレンドである、ポリプロピレン含有熱可塑性ポリオレフィン（ＴＰО）を使用することができる。ポリプロピレン含有ＴＰＯに含まれるゴム状共重合体として、上記のプロピレン含有共重合体、エチレン／α−オレフィン／ジエン共重合体（例えばエチレン／プロピレン／ジエンモノマー共重合体（ＥＰＤＭ））、ブタジエン系ゴム、イソプレン系ゴム、天然ゴムなどが挙げられ、これらのゴム状共重合体は水素付加体であってもよく、架橋していてもよい。プロピレンホモポリマーと他のゴム状共重合体とのブレンドを使用する場合、プロピレンホモポリマーがブレンドの約８０質量％以上、約８５質量％以上、または約９０質量％以上を構成することが有利である。これらの中では、プロピレンホモポリマー、エチレン／プロピレン共重合体、プロピレン／α−オレフィン共重合体、およびエチレン／プロピレン／α−オレフィン共重合体、ならびにそれらのブレンドからなる群から選択されるプロピレン単位を有するポリマーが、押出フィルムとするときの成形性が良好で、コシ、耐収縮性、耐熱性などにも優れ、市販品として入手することも容易であるため好ましい。接着層がプロピレンホモポリマーを含むことが好ましく、特に接着層がプロピレンホモポリマーからなる（プロピレン単位１００質量％）場合、装飾積層シートにより高い耐引っかき性を付与することができる。
【００３０】
接着層を構成する材料の引張弾性率は、一般に約３５０Ｎ／ｍｍ２以上、約４００Ｎ／ｍｍ２以上、または約４５０Ｎ／ｍｍ２以上であり、約１０００Ｎ／ｍｍ２以下、約８００Ｎ／ｍｍ２以下、または約７００Ｎ／ｍｍ２以下である。引張弾性率が上記範囲であることにより、装飾積層シートに十分な耐引っかき性を付与することができる。引張弾性率は、ＪＩＳ  Ｋ７１６１に準拠して、幅５０ｍｍの試料を用意し、つかみ間隔１００ｍｍ、引張速度２００ｍｍ／分、引張距離２ｍｍと３ｍｍの間で測定することによって決定することができる。
【００３１】
接着層の融点が低いと、耐熱試験にかけた際に、延伸して貼ったシートの応力で剥がれやズレが起きる。自動車外装の耐熱試験は夏場日中の水平塗装面の最高到達温度に基づいて通常８０℃とされる。更に、メーカーによっては９０℃、一部では１００℃が要求される。自動車内装の耐熱試験は夏場のダッシュボードの最高到達温度に基づいて最低で１００℃、多くの場合１１０℃が要求される。これらの温度に長時間耐えるためには試験温度より約２０℃以上高い融点を有する接着層が必要であることから、接着層の融点は、約１００℃以上、約１１０℃以上、約１２０℃以上、または約１３０℃以上であることが好ましい。接着層の融点は、示差走査カロリメーター（ＴＡインスツルメント社製  Ｑ２０００  ＤＳＣ装置）を用い、結晶化度（ΔＨ（Ｊ／ｇ））と結晶の融解による吸熱のピーク温度（融点）を測定することにより決定される。接着層の融点は、サンプル３ｍｇを使用し、５０ｍＬ／分の窒素雰囲気下、昇温速度１０℃／分、測定温度範囲０℃から２００℃の条件で測定される。
【００３２】
接着層として、押出、延伸などによってあらかじめフィルム状に形成されたものを使用してもよい。このようなフィルムは接合層を介して、意匠層、バルク層などにラミネートすることができる。あるいは、意匠層、バルク層などが、このようなフィルムに対して接着性を有する場合は、接合層を介さず直接これらの層をフィルムにラミネートすることもできる。結晶性が低く基材との接着性に優れることから、押出フィルム、特に無延伸の押出フィルムが好ましい。接着層を構成する成分を含む溶剤希釈組成物をライナー上にコーティングし、溶媒を除去して接着層フィルムを形成し、接合層を介して、意匠層、バルク層などの上に、そのフィルムをラミネートすることもできる。意匠層、バルク層などが、接着層フィルムに対して接着性を有する場合は、接合層を介さず直接これらの層を接着層フィルムにコーティングまたはラミネートすることもできる。接着層を他の層と多層押し出しすることによって形成することもできる。
【００３３】
接着層として使用できるフィルムとして、ＦＸ−３３３（オージェイケイ株式会社製、プロピレンホモポリマーとエチレン／プロピレン／１−ブテン共重合体のブレンド、プロピレン単位の割合９５．１質量％）、ＳＴ−５００（龍田化学株式会社製、プロピレンホモポリマーフィルムなどが挙げられる。また、接着層として、多層押出、ラミネートなどによって形成された多層フィルムを使用することもできる。
【００３４】
接着層の厚さは様々であってよいが、一般に、約１５μｍ以上、約３０μｍ以上、または約５０μｍ以上、約１０００μｍ以下、約８００μｍ以下、または約６００μｍ以下である。接着層の厚さを、約１５μｍ以上とすることにより、装飾積層シートに十分な耐引っかき性を付与することができる。一方、接着層の厚さを、約１０００μｍ以下とすることにより、装飾積層シートの基材に対する形状追従性を高めることができる。
【００３５】
任意の要素であるバルク層として、様々な樹脂、例えば、ポリメチルメタクリレート（ＰＭＭＡ）を含むアクリル樹脂、ポリウレタン、ポリ塩化ビニル（ＰＶＣ）、ポリカーボネート（ＰＣ）、アクリロニトリル／ブタジエン／スチレン共重合体（ＡＢＳ）、ポリエチレン（ＰＥ）、ポリプロピレン（ＰＰ）などのポリオレフィン、ポリエチレンテレフタレート（ＰＥＴ）、ポリエチレンナフタレートなどのポリエステル、エチレン／アクリル酸共重合体、エチレン／アクリル酸エチル共重合体、エチレン／酢酸ビニル共重合体などの共重合体が使用できる。強度、耐衝撃性などの観点から、バルク層としてポリウレタン、ＰＶＣ、ＰＥＴ、ＡＢＳおよびポリカーボネートが有利に使用できる。バルク層は意匠層である印刷や金属層の支持層となり、また、成形時の均一な伸びを与え、外部からの穿刺、衝撃などから構造体をより有効に保護する保護層としても機能することができる。また、接着層や表面層を厚くする代わりにバルク層によって装飾積層シートの厚みを増すこともできる。厚い装飾積層シートは、基材表面の凹凸を隠蔽して構造体表面を平滑にすることができる。バルク層の厚さは様々であってよいが、装飾積層シートの成形性に悪影響を及ぼさずに上記機能を装飾積層シートに付与するという観点から、一般に、約２μｍ以上、約５μｍ以上、または約１０μｍ以上であり、約５００μｍ以下、約２００μｍ以下、または約１００μｍ以下とすることができる。バルク層を用いると装飾積層シートの耐引っかき性をより高めることができる。
【００３６】
上記の層を接合するために接合層を用いてもよい。接合層として、一般に使用されるアクリル系、ポリオレフィン系、ポリウレタン系、ポリエステル系、ゴム系などの、溶剤型、エマルジョン型、感圧型、感熱型、または熱もしくは紫外線硬化型の接着剤を使用することができ、熱硬化型ポリウレタン接着剤が有利に使用できる。接合層の厚さは、一般に、約１μｍ以上、約２μｍ以上、または約５μｍ以上、約１００μｍ以下、約５０μｍ以下、または約２０μｍ以下とすることができる。
【００３７】
表面層、接着層、バルク層、および／または接合層は、意匠層について説明したものと同じ無機顔料、有機顔料、アルミ光輝材、パール光輝材などの着色材を含んでもよい。接着層が多層接着層の場合は、接着層に含まれる層のうち１または複数の層に着色材が含まれてもよい。カラー層などの意匠層を有する装飾積層シートは、その面積伸び率が大きくなると、すなわちより大きく延伸されると、意匠層の呈する色調に変化が生じて下地である基材を隠蔽する性能が低下する場合があるが、意匠層と基材の間に位置する接着層を酸化チタンで着色することにより、成形性および接着力に影響を及ぼさずに高延伸時でも高い隠蔽性を実現することができる。また、意匠層がインジウム蒸着膜などの金属層を含む装飾積層シート、たとえばクロムメッキ代替フィルムなどとして使用される装飾積層シートにおいては、接着層にカーボンブラックを含ませることによって下地である基材を隠蔽する性能を高めることができる。接着層に含まれる酸化チタンまたはカーボンブラックの量は、接着層の約０．１質量％以上、約０．２質量％以上、または約０．５質量％以上、約２０質量％以下、約１０質量％以下、または約５質量％以下とすることが有利である。
【００３８】
装飾積層シートの厚さは、一般に、約１６μｍ以上、約２５μｍ以上、または約５０μｍ以上、約２０００μｍ以下、約１０００μｍ以下、または約５００μｍ以下である。装飾積層シートの厚さを上記範囲とすることにより、複雑な形状を有する基材に対しても装飾積層シートを十分に追従させて、優れた外観を有する構造体を提供することができる。
【００３９】
装飾積層シートの耐引っかき性はＪＩＳ  Ｋ５６００−５−４に準拠した鉛筆硬度によって評価することができる。ある実施態様の装飾積層シートは、接着層をガラス板の表面に向けて装飾積層シートをガラス板の上に固定し、６００ｍｍ／分の速度で表面層を引っかいたときの鉛筆硬度が２Ｂ以上である。鉛筆硬度は６Ｂ以上、５Ｂ以上、４Ｂ以上、または３Ｂ以上とすることができる。
【００４０】
装飾積層シートの製造方法については特に限定されない。各層についてはすでに説明したとおり製造することができる。装飾積層シートは、例えば、表面を剥離処理したＰＥＴフィルムなどのライナーの上に各層を形成し、これらをラミネートすることにより製造することができる。あるいは、一枚のライナーの上に、コーティング工程と必要に応じて硬化工程を繰り返して、各層を順次積層することもできる。各層の材料を多層押し出しして装飾積層シートを形成することもできる。
【００４１】
本開示の一実施態様によれば、基材と、基材の表面に適用された装飾積層シートとを含む構造体が提供される。図２に、一例としてこのような構造体の概略断面図を示す。構造体１は、装飾積層シート１０によって覆われた基材２０を含む。装飾積層シート１０は、表面層、意匠層、およびプロピレン単位を８５質量％以上有するポリマー含有する接着層を含む。真空圧空成形により装飾積層シート１０を基材２０に適用することによって、装飾積層シートおよび基材が一体化された構造体を形成することができる。あるいは、基材となる熱可塑性材料を予め射出成形金型内にセットされた装飾積層シート１０に射出することによって、装飾積層シートおよび射出された熱可塑性材料が一体化された構造体を形成することができる。あるいは、基材となる熱可塑性材料を装飾積層シート１０の上に押し出すことによって、装飾積層シートおよび押し出された熱可塑性材料が一体化された構造体を形成することができる。真空圧空成形、金型内一体射出成形、および押出は、従来公知の方法によって行うことができる。
【００４２】
基材は様々な材料であってよく、様々な平面および三次元形状を有する材料を使用することができる。本開示の装飾積層シートはポリオレフィン系樹脂基材に対して優れた接着性を有する。ポリオレフィン系樹脂基材の中でもプロピレン単位を有するポリマーを含有する基材を使用することが有利であり、基材に含まれるプロピレン単位を有するポリマーとして、プロピレンホモポリマー、エチレン／プロピレン共重合体、プロピレン／α−オレフィン共重合体（例えばプロピレン／１−ブテン共重合体、プロピレン／１−オクテン共重合体）、エチレン／プロピレン／α−オレフィン共重合体（例えばエチレン／プロピレン／１−ブテン共重合体、エチレン／プロピレン／１−オクテン共重合体）などのプロピレン含有共重合体、およびプロピレンホモポリマーと他のゴム状共重合体とのブレンドである、ポリプロピレン含有熱可塑性ポリオレフィン（ＴＰО）を使用することができる。ポリプロピレン含有ＴＰＯに含まれるゴム状共重合体として、上記のプロピレン含有共重合体、エチレン／α−オレフィン／ジエン共重合体（例えばエチレン／プロピレン／ジエンモノマー共重合体（ＥＰＤＭ））、ブタジエン系ゴム、イソプレン系ゴム、天然ゴムなどが挙げられ、これらのゴム状共重合体は水素付加体であってもよく、架橋していてもよい。上記ポリマーまたはブレンドのうち熱可塑性を有する材料を押出に使用することもできる。これらの中では、プロピレンホモポリマー、エチレン／プロピレン共重合体、プロピレン／α−オレフィン共重合体、およびエチレン／プロピレン／α−オレフィン共重合体、ならびにそれらのブレンドからなる群から選択されるプロピレン単位を有するポリマーが、射出成形性が良好で、成形品としての形状安定性、耐熱性などにも優れるため特に好ましい。
【００４３】
基材に含まれるプロピレン単位を有するポリマーは、プロピレン単位を約２５質量％以上、約１００質量％以下有する。当該ポリマーに含まれるプロピレン単位を約３５質量％以上、または約５０質量％以上としてもよい。
【００４４】
以下、図３を参照しながら、真空圧空成形法を用いて装飾積層シートを基材に適用する方法について例示的に説明する。
【００４５】
図３（Ａ）に示すように、例示的な真空加熱圧着装置３０は、上下に第１真空室３１および第２の真空室３２をそれぞれ有しており、上下の真空室の間に被着体である基材２０に貼り付ける装飾積層シート１０をセットする治具が備えられている。また、下側の第１真空室３１には、上下に昇降可能な昇降台３５（不図示）の上に仕切り板３４および台座３３が設置されており、三次元形状物などの基材２０はこの台座３３の上にセットされる。このような真空加熱圧着装置としては、市販のもの、例えば両面真空成型機（布施真空株式会社製）などを使用することができる。
【００４６】
図３（Ａ）に示すように、まず、真空加熱圧着装置３０の第１真空室３１および第２真空室３２を大気圧に解放した状態で、上下の真空室の間に、装飾積層シート１０をセットする。第１真空室３１において台座３３の上に基材２０をセットする。
【００４７】
次に、図３（Ｂ）に示すように、第１真空室３１および第２真空室３２を閉鎖し、それぞれ減圧し、各室の内部を真空（大気圧を０ａｔｍとした場合例えば−１ａｔｍ）にする。その後または真空にするのと同時にシートを加熱する。次いで、図３（Ｃ）に示すように、昇降台３５を上昇させて基材２０を第２真空室３２まで押し上げる。加熱は、例えば第２真空室３２の天井部に組み込まれたランプヒータで行うことができる。
【００４８】
加熱された装飾積層シート１０は基材２０の表面に押しつけられて延伸される。その後または延伸と同時に、図３（Ｄ）に示すように、第２真空室３２内を適当な圧力（例えば２ａｔｍ〜０ａｔｍ）に加圧する。圧力差により装飾積層シート１０は基材２０の露出表面に密着し、露出表面の凹凸形状に追従して延伸し、基材表面に密着した被覆を形成する。図３（Ｂ）の状態で減圧および加熱を行った後、そのまま第２真空室３２内を加圧して、装飾積層シート１０で基材２０の露出表面を被覆することもできる。
【００４９】
この後、上下の第１真空室３１および第２真空室３２を再び大気圧に開放して、装飾積層シート１０で被覆された基材２０を外に取り出す。図３（Ｅ）に示すように、基材２０の表面に密着した装飾積層シート１０のエッジをトリミングして、真空圧空成形工程は完了する。このようにして、装飾積層シート１０が基材２０の端部においてその裏面２１まで回り込んで露出面をきれいに被覆する、良好な巻き込み被覆がなされた構造体１を得ることができる。
【００５０】
成形後の装飾積層シートの最大面積伸び率は、一般に、約５０％以上、約１００％以上、または約２００％以上、約１０００％以下、約５００％以下、または約３００％以下である。面積伸び率は、面積伸び率（％）＝（Ｂ−Ａ）／Ａ（Ａ：装飾積層シートのある部分の成形前の面積、Ｂ：装飾積層シートのＡに対応する部分の成形後の面積）で定義される。例えば、装飾積層シートのある部分の面積が成形前に１００ｃｍ２であって、その部分が成形後に基材の表面で２５０ｃｍ２となった場合は１５０％である。最大面積伸び率は、成形品表面全ての装飾積層シートのなかで最も高い面積伸び率の箇所の値を言う。三次元立体形状の基材に平らなシートを真空圧空成形または真空成形により貼り付けると、例えば最初にシートが基材に当たる部分はほとんど延伸されず面積伸び率はほぼ０％であり、最後に貼り付けられる端部では大きく延伸されて面積伸び率が２００％以上になるといったように、場所によって面積伸び率が大きく異なる。シートが最も大きく延伸された部分で基材に対する未追従やシートの破れといった不具合が起きるか否かが成形の合否を決めることから、成形品全体の平均面積伸び率ではなく、最も大きく延伸された部分の面積伸び率、すなわち最大面積伸び率が成形品の合否の実質的な指標となる。最大面積伸び率は、例えば成形前の装飾積層シートの表面全体に１ｍｍ四方のマス目を印刷しておき、成形後にその面積変化を測定する、あるいは成形前後の装飾積層シートの厚さを測定することにより確認できる。
【００５１】
本開示の装飾積層シートは、自動車部品、家電製品、車輌（鉄道など）、建材などの装飾に使用することができ、特にクロムメッキ代替フィルムとして好適に使用できる。
【実施例】
【００５２】
以下の実施例において、本開示の装飾積層シートの具体的な実施態様を例示するが、本発明はこれに限定されるものではない。部およびパーセントは全て、特に明記しない限り質量による。
【００５３】
本実施例で使用した試薬、原料などを以下の表１に示す。
【００５４】
【表１】
2014124940.tif 000003
【００５５】
＜例１＞
水系ポリウレタン表面層／インジウム蒸着膜／ポリウレタン接合層／ポリオレフィンフィルム接着層の４層からなる装飾積層シートを、以下の手順にしたがって作製した。ＵＷ５００２およびカルボジライト（登録商標）Ｖ−０２を含む水系ポリウレタン組成物をＴ６８にコーティングし、１５０℃の熱風炉中で１０分加熱することによりＵＷ５００２をカルボジライト（登録商標）Ｖ−０２で架橋して、ＰＥＴフィルム上に３０μｍ厚の表面層を形成した。次に、蒸着装置（尾池工業株式会社製）を用いて表面層の上に約３０ｎｍ厚のインジウム蒸着膜を堆積してシートＡを形成した。ニッポラン（登録商標）３１２４およびコロネート（登録商標）Ｌ−４５を含む溶剤系ポリウレタン組成物を、コロナ処理したＦＸ−３３３の上にコーティングし、溶媒を蒸発させて、１０μｍ厚のポリウレタン接合層および１００μｍ厚のポリオレフィンフィルム接着層を有するシートＢを形成した。インジウム蒸着膜がポリウレタン接合層に接触するように、シートＡおよびＢを積層し、４０℃で３日エージングした後Ｔ６８を除去して例１の装飾積層シートを得た。
【００５６】
＜例２＞
溶剤系ポリウレタン表面層／インジウム蒸着膜／ポリウレタン接合層／ポリオレフィンフィルム接着層の４層からなる装飾積層シートを、以下の手順にしたがって作製した。プラクセル（登録商標）２０５Ｈおよびデスモデュール（登録商標）Ｚ４４７０を含む溶剤系ポリウレタン組成物をＰＫ−００２にコーティングし、８０℃の熱風オーブン中で５分加熱することにより溶剤を蒸発させ、Ｔ６８を積層し、室温で数日置いた後にＰＫ−００２を剥離して１５０℃で加熱してポリウレタンを硬化し、Ｔ６８上に５５μｍ厚の表面層を形成した。インジウム蒸着膜を例１と同様に表面層の上に堆積してシートＡを形成した。シートＢの形成、シートＡおよびＢの積層を例１と同様に行って、例２の装飾積層シートを得た。
【００５７】
＜例３＞
例１のＦＸ−３３３を黒色ＰＰフィルム(カーボンブラックで着色したプロピレンホモポリマーフィルムに置き換えた以外は例１と同様の手順で例３の装飾積層シートを得た。
【００５８】
＜例４＞
例１のＦＸ−３３３をＳＴ−５００に置き換えた以外は例１と同様の手順で例４の装飾積層シートを得た。
【００５９】
＜比較例１＞
例１のＦＸ−３３３をＲＸＣ−３に置き換えた以外は例１と同様の手順で比較例１の装飾積層シートを得た。
【００６０】
＜比較例２＞
例２のＦＸ−３３３をＲＸＣ−３に置き換えた以外は例２と同様の手順で比較例２の装飾積層シートを得た。
【００６１】
＜比較例３＞
比較例２の装飾積層シートの上に、熱可塑性樹脂としてミラストマー（登録商標）９０２０Ｂを用いてベルトラインモールディングを押出成形によって形成した。
【００６２】
＜評価方法＞
本開示の装飾積層シートの性能を以下の方法に従って評価した。
【００６３】
１．装飾積層シートの耐引っかき性（鉛筆硬度）
ＪＩＳ  Ｋ５６００−５−４に準拠して、装飾積層シートの耐引っかき性（鉛筆硬度）を評価した。具体的には、接着層をガラス板の表面に向けて装飾積層シートをガラス板の上に固定し、荷重を７５０ｇ、引っかき速度を６００ｍｍ／分、鉛筆の軸方向が法線となるように芯の先端を平坦に研いだ鉛筆の角度を４５度、引っかき長さを１０ｍｍとして、各鉛筆硬度について表面層を５回引っかいた。目視で検出できる引っかき傷が５回のうち２回以下であったときの鉛筆硬度を装飾積層シートの鉛筆硬度とした。ひっかき傷の程度については以下の基準で判断した。結果を表２に示す。
○：引っかき傷または跡をサンプルに対して垂直方向３０ｃｍの距離から目視では検出できない。
×：引っかき傷または跡がサンプルに対して垂直方向３０ｃｍの距離から目視で検出される。
【００６４】
【表２】
2014124940.tif 000004
【００６５】
表面層が水系ポリウレタン（例１）および溶剤系ポリウレタン（例２）のいずれの場合も鉛筆硬度はＢを示した。比較例２と比べてより高い鉛筆硬度を示した比較例３では、装飾積層シートの下地となった押出成形されたベルトラインモールディングが装飾積層シートの耐引っかき性の向上に寄与したものと考えられる。したがって、例１および例２の装飾積層シートについても、下地が樹脂部品などの場合、より高い鉛筆硬度を示すことが予想される。
【００６６】
２．延伸した装飾積層シートの評価
装飾積層シートを開口部のサイズが２６０ｍｍ×２６０ｍｍのフレームにクランプ留めした。装飾積層シートが取り付けられたフレームを真空加熱圧着装置ＮＧＦ−０７０９（布施真空株式会社製）の真空圧空成形チャンバー内に固定し、長さ１５０ｍｍ×幅７０ｍｍ×厚さ３ｍｍの無色ポリプロピレン平板、長さ１５０ｍｍ×幅７０ｍｍ×厚さ３ｍｍのカーボンブラック着色ポリプロピレン平板、淡青色に着色したポリプロピレン系ポリオレフィンを射出成形して得られたランプベゼル部品、または上記無色ポリプロピレン平板とカーボンブラック着色ポリプロピレン平板を隣り合わせて並べたものを基材としてフレームよりも下方に位置するテーブル上に配置した。チャンバーを閉じて、大気圧を０．００ａｔｍとしたときに−０．９５ａｔｍ以下になるようにチャンバー内を減圧し、装飾積層シートを１５０℃に加熱し、基材の載ったテーブルを上方に８０ｍｍもしくは１００ｍｍ（平板）または２０ｍｍ（ランプベゼル部品）移動させて停止することによって、装飾積層シートを延伸しながら基材に押しつけた。このようにして、基材に装飾積層シートが巻き付けられた試料を得た。
【００６７】
（１）隠蔽性（色差）
無色ポリプロピレン平板およびカーボンブラック着色ポリプロピレン平板を隣り合わせに並べた基材に装飾積層シートを適用した試料の隠蔽性（色差）を評価した。フィルムの延伸比は、真空圧空成形時のテーブルの移動距離（８０ｍｍまたは１００ｍｍ）および平板の面内位置によって変化した。延伸比は、真空圧空成形時のテーブルの移動距離が長くなるほど大きくなり、また２枚の平板を一つの基材として見たときに基材の中心からから外周に向けて放射状に大きくなる。例えば、移動距離が８０ｍｍのときの基材の中心部分の延伸比は１．５倍であり、四隅の延伸比は２．２倍であった。また移動距離が１００ｍｍのときの中心部分の延伸比は２．０倍であり、四隅の延伸比は３．０倍であった。
【００６８】
無色ポリプロピレン平板およびカーボンブラック着色ポリプロピレン平板について延伸比が同じ対応する領域について、Ｓｐｅｃｔｒａｆｌａｓｈ  ＳＦ−６００（Ｄａｔａ  Ｃｏｌｏｒ社製）を用いてこれらの領域間の色差ΔＥ＊を測定した。色差が１．５未満であれば問題とならない。色差が２．５未満の場合、初期状態では不合格である（なお、色差２．５未満は耐候試験後であれば許容範囲である。）。色差が２．５以上では初期状態および耐候試験後のいずれについても不合格である。結果を表３に示す。
【００６９】
【表３】
2014124940.tif 000005
【００７０】
（２）隠蔽性（目視試験）
ランプベゼル部品に装飾積層シートを適用した試料を目視で観察した。大きく延伸されたランプベゼル部品の側壁領域において、例１または比較例１の装飾積層シートを巻き付けた試料は、装飾積層シートの隠蔽性が低いため青っぽく見えた。対照的に、例３の装飾積層シートを巻き付けた試料においてはランプベゼル部品の青色は認識されなかった。
【００７１】
（３）耐引っかき性（鉛筆硬度）
上記耐引っかき性（鉛筆硬度）の評価手順にしたがって、無色ポリプロピレン平板を用いて得られた試料の１．７倍または２．７倍に延伸された領域の鉛筆硬度、およびランプベゼル部品を用いて得られた試料の鉛筆硬度を評価した。結果を表４に示す。
【００７２】
【表４】
2014124940.tif 000006
【００７３】
（４）接着力
無色ポリプロピレン平板を用いて得られた試料から１０ｍｍ幅×１００ｍｍ長の領域を切り出し、２５℃、２００ｍｍ／分で１８０°ピールしたときの剥離力または破断時の力（Ｎ／１０ｍｍ）を２回測定する。結果を表５に示す。自動車装飾フィルムにおいて接着力が６．４Ｎ／ｍｍ以上であれば実用上問題ないとされる。
【００７４】
【表５】
2014124940.tif 000007
【００７５】
（５）ポリオレフィン接着層フィルムの引張弾性率の測定
接着層フィルムを鋭利な刃で５０ｍｍ幅に切断し、オートグラフＡＧＳ−Ｘ（株式会社島津製作所製）を使って、つかみ間隔１００ｍｍ、引張速度２００ｍｍ／分にて、引張距離２ｍｍ時点での荷重Ａ（Ｎ）と同３ｍｍ時点の荷重Ｂ（Ｎ）を求めた。フィルムの厚みをＣ（ｍｍ）として、ＪＩＳ  Ｋ７１６１に準拠して、引張距離２ｍｍと３ｍｍの間で測定した時の引張弾性率を以下の式により求めた。表６に結果を示す。
【００７６】
引張弾性率（Ｎ／ｍｍ２）＝｛（３ｍｍ時点荷重−２ｍｍ時点荷重）／（２ｍｍ−１ｍｍ）｝×{初期つかみ間隔１００ｍｍ／（フィルム幅５０ｍｍ×フィルム厚みＣｍｍ）}
＝２（Ｂ−Ａ）／Ｃ
【００７７】
【表６】
2014124940.tif 000008
【符号の説明】
【００７８】
１    構造体
１０    装飾積層シート
１１    表面層
１２    意匠層
１３    接着層
１４    接合層
２０    基材
２１    基材裏面
３０    真空加熱圧着装置
３１    第１真空室
３２    第２真空室
３３    台座
３４    仕切り板
３５    昇降台
【図１Ａ】
2014124940.tif 000009
【図１Ｂ】
2014124940.tif 000010
【図２】
2014124940.tif 000011
【図３】
2014124940.tif 000012